상술 한 목적 을 달성 하 기 위한 본 발명 의 쌍 롤 식 박판 주조 공정 에서 표면 결함 없 는 고 망간강 생산 방법 은 , 쌍 롤 식 박판 주조 공정 에서 C 의 함량 을 0 . 1 ~ 2 . 0 wt %, Mn 의 함량 을 10 ~ 35 wt %, Al 의 함량 을 1 wt % 이하 로 하 고 , Si 의 함량 을 0 . 1 ~ 2 % 로 하 고 , 나머지 는 Fe 및 용 해재 에 포함 되 어 있 는 불순물 이 함유 된 고 망간강 박판 을 제조 하 는데 있 어서 , 박판 의 표면 덴트 흠 을 줄이 기 위하 여 주조 롤 을 Cr 이 함유 된 육성 용접 된 재질 을 사용 하 고 , 용강 에 용해 되 는 질소 가스 를 분위기 로 사용 하 며 , 상기 롤 표면 은 표면 조도 로 가공 하 여 주조 하 는 것 을 특징 으로 한다 .